СОСТАВ И СПОСОБ ИЗГОТОВЛЕНИЯ СВЯЗУЮЩЕГО, ПРЕПРЕГА И СОТОВОЙ ПАНЕЛИ

1. Состав для получения связующего для препрега, содержащий эпоксидиановую низкомолекулярную смолу, высокомолекулярную эпоксидную смолу, бис(N,N'-диметилкарбамид) дифенилметан и растворитель - смесь алифатического спирта и ацетона в соотношении 1:2,
отличающийся тем, что содержит дополнительно эпоксиноволачную смолу и эпоксидную смолу на основе тетрабромдиана при следующем соотношении компонентов, в мас.ч:
эпоксиноволачная смола
15-25
эпоксидная смола на основе тетрабромдиана
16-24
эпоксидиановая смола низкомолекулярная
10-20
высокомолекулярная эпоксидная смола
3-6
бис(N,N'-диметилкарбамид) дифенилметан
3-5
растворитель
0-50
2. Способ получения связующего для препрегов путем смешения компонентов по п.1 с предварительным диспергированием бис(N,N'-диметилкарбамида) в части низкомолекулярной эпоксидиановой смолы, отличающийся тем, что высокомолекулярную эпоксидную смолу сначала сплавляют с оставшейся частью низкомолекулярной эпоксидиановой смолы, эпоксиноволачной смолою, эпоксидиановой смолою на основе тетрабромдиана при температуре 130-150°С, а затем при температуре 50-70°С совмещают с полученной дисперсией с добавлением необходимого количества растворителя.
3. Препрег, полученный на основе эпоксидного связующего и волокнистого наполнителя в виде стеклянных, углеродных, органических жгутов лент, тканей и (или) сочетаний на их основе, отличающийся тем, что в качестве связующего используют состав по п.1 при следующем соотношении компонентов, в мас.%:
эпоксидное связующее
28-45
волокнистый наполнитель
55-72
4. Препрег по п.3, отличающийся тем, что в качестве волокнистого наполнителя используется стеклоткань сатинового плетения 8/3 из высокомодульного алюмагнийсиликатного волокна.
5. Трехслойная панель, состоящая из среднего слоя полимерсотопласта и обшивок из полимерного композиционного материала,
отличающаяся тем, что обшивки изготовлены из препрега по пп.3 и 4.
6. Трехслойная панель по п.5, отличающаяся тем, что в процессе сборки панели перед формованием отдельные участки и кромки полимерсотопласта заполняются синтактной пастой, которая затем подвергается отверждению в составе панели.